(57)【特許請求の範囲】
【請求項１】
リチウム塩が非水系有機溶媒に溶解されてなる非水系電解液であって、下記一般式（１）で表されるチウラムスルフィド化合物を非水系電解液に対して０．０１〜１０重量％含有し、さらにベンゼン、トルエン、エチルベンゼン、ジエチルベンゼン、トリエチルベンゼン、イソプロピルベンゼン、ｔ−ブチルベンゼン、ビフェニル、２−フェニルトルエン、３−フェニルトルエン、４−フェニルトルエン、３，３’−ジメチルビフェニル、４，４’−ジメチルビフェニル、ｏ−テルフェニル、ｍ−テルフェニル、ｐ−テルフェニル、シクロヘキシルベンゼン、ｏ−テルフェニルの部分水素化物、ｍ−テルフェニルの部分水素化物、ｐ−テルフェニルテルフェニルの部分水素化物、ナフタレン、１−フェニルナフタレン、ジフェニルメタン、アニソール、エチルフェニルエーテル、１，２’−ジメトキシベンゼン、１，３’−ジメトキシベンゼン、１，４’−ジメトキシベンゼン、ジフェニルエーテル、２−メトキシビフェニル、４−メトキシビフェニル、３−フェノキシトルエンおよび１，３−ジフェノキシベンゼンからなる群より選ばれる少なくとも一種の芳香族炭化水素または芳香族エーテルを含有することを特徴とする炭素質物質を負極活物質として用いるリチウム二次電池用非水系電解液。
【化１】
0004200677.tif 000004
（式中、Ｒ１、Ｒ２、Ｒ３及びＲ４はそれぞれ独立して炭化水素基を表し、ｎは１または２である）
【請求項２】
非水系電解液が、非水系電解液に対して０．０１〜１０重量％の芳香族炭化水素または芳香族エーテルを含有する、請求項１に記載の非水系電解液。
【請求項３】
非水系有機溶媒が、ビニレンカーボネートおよびビニルエチレンカーボネートからなる群より選ばれる少なくとも一種の不飽和カーボネートを含有する、請求項１または２に記載の非水系電解液。
【請求項４】
非水系有機溶媒が、エチルメチルカーボネート、メチルプロピルカーボネートおよびエチルプロピルカーボネートからなる群より選ばれる少なくとも一種の非対称カーボネートを含有する、請求項１〜３のいずれかに記載の非水系電解液。
【請求項５】
リチウム塩が非水系有機溶媒に溶解されてなる非水系電解液であって、下記一般式（１）で表されるチウラムスルフィド化合物を非水系電解液に対して０．０１〜１０重量％含有し、さらにビニレンカーボネートおよびビニルエチレンカーボネートからなる群より選ばれる少なくとも一種の不飽和カーボネートを含有することを特徴とする炭素質物質を負極活物質として用いるリチウム二次電池用非水系電解液。
【化２】
0004200677.tif 000005
（式中、Ｒ１、Ｒ２、Ｒ３及びＲ４はそれぞれ独立して炭化水素基を表し、ｎは１または２である）
【請求項６】
リチウム塩が非水系有機溶媒に溶解されてなる非水系電解液であって、下記一般式（１）で表されるチウラムスルフィド化合物を非水系電解液に対して０．０１〜１０重量％含有し、さらにエチルメチルカーボネート、メチルプロピルカーボネートおよびエチルプロピルカーボネートからなる群より選ばれる少なくとも一種の非対称カーボネートを含有することを特徴とする炭素質物質を負極活物質として用いるリチウム二次電池用非水系電解液。
【化３】
0004200677.tif 000006
（式中、Ｒ１、Ｒ２、Ｒ３及びＲ４はそれぞれ独立して炭化水素基を表し、ｎは１または２である）
【請求項７】
一般式（１）における置換基Ｒ１、Ｒ２、Ｒ３及びＲ４がそれぞれ独立して炭素原子数が１〜４のアルキル基である、請求項１〜６のいずれかに記載の非水系電解液。
【請求項８】
請求項１〜７のいずれかに記載の非水系電解液を用いたことを特徴とする炭素質物質を負極活物質として用いるリチウム二次電池。
【請求項９】
リチウム塩が非水系有機溶媒に溶解されてなる、炭素質物質を負極活物質として用いるリチウム二次電池用の非水系電解液であって、下記一般式（１）で表されるチウラムスルフィド化合物を非水系電解液に対して０．０１〜１０重量％含有することを特徴とする非水系電解液。
【化４】
0004200677.tif 000007
（式中、Ｒ１、Ｒ２、Ｒ３及びＲ４はそれぞれ独立して炭化水素基を表し、ｎは１または２である。）
【請求項１０】
一般式（１）における置換基Ｒ１、Ｒ２、Ｒ３及びＲ４がそれぞれ独立して炭素原子数が１〜４のアルキル基である、請求項９に記載の非水系電解液。
【請求項１１】
一般式（１）におけるｎが１である、請求項９または１０に記載の非水系電解液。
【請求項１２】
一般式（１）におけるｎが２である、請求項９または１０に記載の非水系電解液。
【請求項１３】
非水系電解液が、さらにベンゼン、トルエン、エチルベンゼン、ジエチルベンゼン、トリエチルベンゼン、イソプロピルベンゼン、ｔ−ブチルベンゼン、ビフェニル、２−フェニルトルエン、３−フェニルトルエン、４−フェニルトルエン、３，３’−ジメチルビフェニル、４，４’−ジメチルビフェニル、ｏ−テルフェニル、ｍ−テルフェニル、ｐ−テルフェニル、シクロヘキシルベンゼン、ｏ−テルフェニルの部分水素化物、ｍ−テルフェニルの部分水素化物、ｐ−テルフェニルテルフェニルの部分水素化物、ナフタレン、１−フェニルナフタレン、ジフェニルメタン、アニソール、エチルフェニルエーテル、１，２’−ジメトキシベンゼン、１，３’−ジメトキシベンゼン、１，４’−ジメトキシベンゼン、ジフェニルエーテル、２−メトキシビフェニル、４−メトキシビフェニル、３−フェノキシトルエンおよび１，３−ジフェノキシベンゼンからなる群より選ばれる少なくとも一種の芳香族炭化水素または芳香族エーテルを含有する、請求項１１または１２に記載の非水系電解液。
【請求項１４】
非水系電解液が、非水系電解液に対して０．０１〜１０重量％の芳香族炭化水素または芳香族エーテルを含有する、請求項１３に記載の非水系電解液。
【請求項１５】
請求項９〜１４のいずれかに記載の非水系電解液を用いたことを特徴とする炭素質物質を負極活物質として用いるリチウム二次電池。
【発明の詳細な説明】
【０００１】
【発明の属する技術分野】
本発明は、非水系電解液及びそれを用いたリチウム二次電池に関する。
【０００２】
【従来の技術】
リチウム二次電池はエネルギー密度が高く、しかも自己放電を起こしにくいという利点がある。そこで近年、携帯電話やノートパソコン、ＰＤＡ等の民生用モバイル機器用の電源として広く利用されている。リチウム二次電池用の電解液は一般に、支持電解質であるリチウム塩と非水系の有機溶媒とから構成される。非水系有機溶媒は、リチウム塩を解離させるために高い誘電率を有すること、広い温度領域で高いイオン伝導度を発現すること、電池中で安定であること等が要求される。これらの要求を一つの溶媒で達成するのは困難であるので、通常はプロピレンカーボネート、エチレンカーボネート等に代表される高沸点溶媒とジメチルカーボネート、ジエチルカーボネート等の低沸点溶媒とを組み合わせて使用している。また更に初期容量、レート特性、サイクル特性、高温保存特性、低温特性、トリクル充電特性等を改良するために種々の添加剤を電解液に添加する方法が数多く報告されてきた。
【０００３】
【発明が解決しようとする課題】
しかしながら、近年高性能化への要求はますます高く、上記の諸特性がバランス良く向上することが求められている。特に最近は、過充電防止等の安全対策への要求が高くなっているため、特許第３１１３６５２号に例示されているシクロヘキシルベンゼン等の添加剤を電解液に加える場合があるが、その際、保存特性の大幅な悪化を招くという欠点がある。従って過充電特性等を向上しつつ、良好な保存特性を与える電解液が切望されていた。
【０００４】
【課題を解決するための手段】
本発明者等は、上記の課題を解決すべく鋭意検討を重ねた結果、非水系電解液に特定のイオウ化合物を含有させることによって電池の保存特性が大幅に改善されることを見出して、本発明を完成するに至った。
即ち本発明の要旨は、リチウム塩が非水系有機溶媒に溶解されてなる非水系電解液であって、該非水系有機溶媒がチウラムスルフィド化合物を含有することを特徴とする非水系電解液、に存する。
【０００５】
また本発明の他の要旨は、上記非水系電解液を用いたことを特徴とするリチウム二次電池、に存する。
上記のイオウ化合物を含有する電解液を用いると保存特性が向上する理由の詳細は不明であるが、充電時に上記のイオウ化合物は、正極上では酸化され、負極上では還元されるために、正・負の両極において熱的に安定で抵抗の低い界面保護皮膜（ＳＥＩ）を形成し、それによって保存時の溶媒等の分解反応を抑制することが出来るので、保存後の容量が低下しにくいものと推定している。
【０００６】
【発明の実施の形態】
以下、本発明の実施の形態について詳述する。
本発明の非水系電解液は、非水系有機溶媒にリチウム塩が溶解され、さらにチウラムスルフィド化合物が含有されているものである。
本発明において添加剤として使用されるイオウ化合物であるチウラムスルフィド化合物としては、チウラムモノスルフィド類及びチウラムジスルフィド類が挙げられるが、好ましくは下記一般式（１）：
【０００７】
【化２】
0004200677.tif 000002
（式中、Ｒ1、Ｒ2、Ｒ3及びＲ4はそれぞれ独立して炭化水素基を表し、ｎは１または２である）
で表されるチウラムスルフィド化合物を使用する。
【０００８】
上記チウラムスルフィド化合物としては、例えばテトラメチルチウラムモノスルフィド、テトラエチルチウラムモノスルフィド、テトラ−ｎ−プロピルチウラムモノスルフィド、テトライソプロピルチウラムモノスルフィド、テトライソブチルチウラムモノスルフィド、テトラ−ｎ−ブチルチウラムモノスルフィド、テトラフェニルチウラムモノスルフィド、テトラベンジルチウラムモノスルフィド等のチウラムモノスルフィド類、テトラメチルチウラムジスルフィド、テトラエチルチウラムジスルフィド、テトラ−ｎ−プロピルチウラムジスルフィド、テトライソプロピルチウラムジスルフィド、テトライソブチルチウラムジスルフィド、テトラ−ｎ−ブチルチウラムジスルフィド、テトラフェニルチウラムジスルフィド、テトラベンジルチウラムジスルフィド等のチウラムジスルフィド類が挙げられる。これらの化合物は２種類以上を混合して使用してもよい。
【０００９】
上記チウラムスルフィド化合物の中では、上記一般式（１）における置換基Ｒ1、Ｒ2、Ｒ3及びＲ4が全てアルキル基である、テトラアルキルチウラムモノスルフィド類及びテトラアルキルチウラムジスルフィド類が好ましく、さらにそれらの中で該アルキル基の炭素原子数が１〜４であるものがより好ましい。
チウラムスルフィド化合物の添加量は特に限定されないが、非水系電解液に対して通常０．０１〜１０重量％、好ましくは０．１〜５重量％、より好ましくは０．１〜３重量％である。添加量が少な過ぎる場合には充分な添加効果が発現しないので保存特性が向上せず、一方、添加量が多すぎるとイオン伝導度が低下してレート特性などの電池特性が低下する傾向がある。
【００１０】
本発明で支持電解質として使用されるリチウム塩としては、特に制限はないが、例えばＬｉＰＦ6、ＬｉＡｓＦ6、ＬｉＢＦ4、ＬｉＳｂＦ6、ＬｉＡｌＣｌ4、ＬｉＣｌＯ4、ＣＦ3ＳＯ3Ｌｉ、Ｃ4Ｆ9ＳＯ3Ｌｉ、ＣＦ3ＣＯＯＬｉ、（ＣＦ3ＣＯ）2ＮＬｉ、（ＣＦ3ＳＯ2）2ＮＬｉ、（Ｃ2Ｆ5ＳＯ2）2ＮＬｉなどのリチウム塩が挙げられる。特に、溶媒に溶けやすくかつ高い解離度を示すＬｉＰＦ6、ＬｉＢＦ4、ＣＦ3ＳＯ3Ｌｉ及び（ＣＦ3ＳＯ2）2ＮＬｉからなる群から選ばれるリチウム塩は好適に用いられる。また非水系電解液中のリチウム塩の濃度は、非水系電解液に対して通常０．５〜２ｍｏｌ／Ｌの範囲で使用するのが好ましい。
【００１１】
本発明で使用される非水系有機溶媒としては、リチウム塩を溶解することができる限り特に限定はされないが、なかでも高いイオン導電性を発現させる溶媒として、通常、ジメチルカーボネート（ＤＭＣ）、ジエチルカーボネート（ＤＥＣ）、エチルメチルカーボネート（ＥＭＣ）、メチルプロピルカーボネート、エチルプロピルカーボネート等の鎖状カーボネート類、エチレンカーボネート（ＥＣ）、プロピレンカーボネート（ＰＣ）、ブチレンカーボネート（ＢＣ）等の環状カーボネート類、ビニレンカーボネート、ビニルエチレンカーボネート等の不飽和カーボネート類、１，２−ジメトキシエタン、テトラヒドロフラン等のエーテル類、γ−ブチロラクトン、γ−バレロラクトン等の環状エステル類、ギ酸メチル、酢酸メチル、プロピオン酸メチル等の鎖状エステル類などが好ましく用いられる。
【００１２】
これらの有機溶媒は通常、適切な物性を達成するように混合して使用される。例えば上記鎖状カーボネート類の中でも特にエチルメチルカーボネート、メチルプロピルカーボネート、エチルプロピルカーボネート等の非対称カーボネート類を混合使用するのは好ましい。そのなかでもエチルメチルカーボネートは粘度が低いためリチウムの移動性を高めるだけでなく、沸点が比較的高く、また電極と電解液の界面に形成された界面保護皮膜層（ＳＥＩ）に悪影響を与えにくいので好適に用いられる。またビニレンカーボネート、ビニルエチレンカーボネート等の不飽和カーボネート類を混合使用すると、これらの不飽和カーボネート類は初期充電時に還元されやすく、安定なＳＥＩを形成するのに寄与するので好ましい。
【００１３】
また本発明においては過充電防止剤として芳香族炭化水素または芳香族エーテルを非水系電解液に添加してもよい。
かかる芳香族炭化水素としては、例えばベンゼン、トルエン、エチルベンゼン、ジエチルベンゼン、トリエチルベンゼン、イソプロピルベンゼン、ｔ−ブチルベンゼン等のベンゼン類、ビフェニル、２−フェニルトルエン、３−フェニルトルエン、４−フェニルトルエン、３，３’−ジメチルビフェニル、４，４’−ジメチルビフェニル等のビフェニル類、ｏ−テルフェニル、ｍ−テルフェニル、ｐ−テルフェニル等のテルフェニル類、シクロヘキシルベンゼン、テルフェニル類の部分水素化物等のシクロヘキシルベンゼン類、ナフタレン、１−フェニルナフタレン等のナフタレン類、ジフェニルメタン等が挙げられる。これらの芳香族炭化水素の中ではビフェニル骨格又はシクロヘキシルベンゼン骨格を有する化合物、具体的には上記ビフェニル類及びシクロヘキシルベンゼン類を使用するのが好ましい。
【００１４】
また芳香族エーテルとしては、アニソール、エチルフェニルエーテル、１，２’−ジメトキシベンゼン、１，３’−ジメトキシベンゼン、１，４’−ジメトキシベンゼン、ジフェニルエーテル、２−メトキシビフェニル、４−メトキシビフェニル、３−フェノキシトルエン、１，３−ジフェノキシベンゼン等が挙げられる。
【００１５】
上記芳香族炭化水素または芳香族エーテルは、非水系電解液に対して通常０．１〜１０重量％、好ましくは１〜５重量％の範囲で使用される。
非水系電解液を調製するに際し、電解液の各原料は予め脱水しておくのが好ましい。各原料の水分量は通常５０ｐｐｍ以下、好ましくは３０ｐｐｍ以下とするのがよい。水が多量に存在すると、水の電気分解及びリチウム金属との反応、リチウム塩の加水分解などが起こる可能性があり、電池用の電解質として不適当な場合がある。脱水の手段に特に制限はないが、有機溶媒などの液体の場合はモレキュラーシーブ等を用いればよい。またリチウム塩などの固体の場合は分解が起きる温度以下で乾燥するのがよい。
【００１６】
本発明の非水系電解液は、リチウム二次電池用の電解液として有用である。以下、本発明のリチウム二次電池について説明する。
本発明の非水系電解液を適用しうるリチウム二次電池の基本的構成は、従来公知のリチウム二次電池と同様であり、正極と負極とが多孔膜及び本発明の非水系電解液を介してケースに収納されて構成される。本発明の二次電池に使用される正極及び負極は、電池の種類に応じて適宜選択すればよいが、少なくとも正極、負極に対応した活物質を含有する。また、活物質を固定するためのバインダーを含有してもよい。
【００１７】
本発明のリチウム二次電池に使用できる正極活物質としては、例えば、Ｆｅ、Ｃｏ、Ｎｉ、Ｍｎ等の遷移金属を含有する酸化物、リチウムとの複合酸化物、硫化物等の無機化合物が挙げられる。具体的には、ＭｎＯ、Ｖ2Ｏ5、Ｖ6Ｏ13、ＴｉＯ2等の遷移金属酸化物、ニッケル酸リチウム、コバルト酸リチウム、マンガン酸リチウムなどのリチウムと遷移金属との複合酸化物、ＴｉＳ2、ＦｅＳなどの遷移金属硫化物が挙げられる。また、正極活物質として、例えばポリアニリン等の導電性ポリマー等の有機化合物を用いることもできる。上記の活物質の複数種を混合して用いてもよい。活物質が粒状の場合の粒径は、レ−ト特性、サイクル特性等の電池特性が優れる点で通常１〜３０μｍ、好ましくは１〜１０μｍ程度である。
【００１８】
本発明のリチウム二次電池に使用できる負極活物質としては、リチウム金属、リチウム合金を使用することもできるが、添加剤の使用による皮膜形成の効果が大きいので、リチウムイオンを吸蔵放出可能な化合物としてコークス，アセチレンブラック、メゾフェーズマイクロビーズ、グラファイト等の炭素質物質を使用するのが特に好ましい。粒状の負極活物質の粒径は、初期効率、レ−ト特性、サイクル特性等の電池特性が優れる点で、通常１〜５０μｍ、好ましくは１５〜３０μｍ程度である。
【００１９】
また、上記炭素質物質を有機物等と混合・焼成した材料、あるいはＣＶＤ法等を用いて、少なくとも表面の一部に上記炭素質物に比べて非晶質の炭素を形成した材料もまた、炭素質物質として好適に使用することができる。
上記有機物としては、軟ピッチから硬ピッチまでのコールタールピッチ；乾留液化油等の石炭系重質油；常圧残油、減圧残油等の直留系重質油；原油、ナフサ等の熱分解時に副生する分解系重質油（例えばエチレンヘビーエンド）等の石油系重質油が挙げられる。また、これらの重質油を２００〜４００℃で蒸留して得られた固体状残渣物を、１〜１００μｍに粉砕したものも使用することができる。さらに塩化ビニル樹脂や、焼成によりフェノール樹脂やイミド樹脂となるこれらの樹脂前駆体も使用することができる。
【００２０】
正極又は負極に使用できるバインダーとしては、耐候性、耐薬品性、耐熱性、難燃性等の観点から各種の材料が使用される。具体的には、シリケート、ガラスのような無機化合物や、ポリエチレン、ポリプロピレン、ポリ−１，１−ジメチルエチレンなどのアルカン系ポリマー；ポリブタジエン、ポリイソプレンなどの不飽和系ポリマー；ポリスチレン、ポリメチルスチレン、ポリビニルピリジン、ポリ−Ｎ−ビニルピロリドンなどの環を有するポリマー；ポリメタクリル酸メチル、ポリメタクリル酸エチル、ポリメタクリル酸ブチル、ポリアクリル酸メチル、ポリアクリル酸エチル、ポリアクリル酸、ポリメタクリル酸、ポリアクリルアミドなどのアクリル誘導体系ポリマー；ポリフッ化ビニル、ポリフッ化ビニリデン、ポリテトラフルオロエチレン等のフッ素系樹脂；ポリアクリロニトリル、ポリビニリデンシアニドなどのＣＮ基含有ポリマー；ポリ酢酸ビニル、ポリビニルアルコールなどのポリビニルアルコール系ポリマー；ポリ塩化ビニル、ポリ塩化ビニリデンなどのハロゲン含有ポリマー；ポリアニリンなどの導電性ポリマーなどが使用できる。また上記のポリマーなどの混合物、変成体、誘導体、ランダム共重合体、交互共重合体、グラフト共重合体、ブロック共重合体などであっても使用できる。これらの樹脂の重量平均分子量は、通常１万〜３００万、好ましくは１０万〜１００万程度である。分子量が低すぎると電極の強度が低下する傾向にある。一方、分子量が高すぎると粘度が高くなり電極の形成が困難になることがある。好ましいバインダー樹脂は、フッ素系樹脂、ＣＮ基含有ポリマー等である。
【００２１】
バインダーの使用量は、活物質１００重量部に対して通常０．１重量部以上、好ましくは１重量部以上であり、また通常３０重量部以下、好ましくは２０重量部以下である。バインダーの量が少なすぎると電極の強度が低下する傾向にあり、他方、バインダーの量が多すぎるとイオン伝導度が低下する傾向にある。電極中に、電極の導電性や機械的強度を向上させるために、導電性材料、補強材など各種の機能を発現する添加剤、粉体、充填材などを含有させてもよい。導電性材料としては、上記活物質に適量混合して導電性を付与できるものであれば特に制限はないが、通常、アセチレンブラック、カーボンブラック、黒鉛などの炭素粉末や、各種の金属のファイバー、箔などが挙げられる。補強材としては各種の無機、有機の球状、繊維状フィラーなどが使用できる。
【００２２】
電極は、活物質やバインダー等の構成成分と溶剤とを含む塗料を塗布・乾燥することによって形成することができる。電極の厚さは、通常１μｍ以上、好ましくは１０μｍ以上、さらに好ましくは２０μｍ以上、最も好ましくは４０μｍ以上であり、また通常２００μｍ以下、好ましくは１５０μｍ以下、さらに好ましくは１００μｍ以下である。薄すぎると塗布が困難になり均一性が確保しにくくなるだけでなく、電池の容量が小さくなりすぎることがある。一方、あまりに厚すぎるとレート特性が低下しすぎることがある。
【００２３】
正極及び負極の少なくとも一方の電極は、通常、集電体上に形成される。集電体としては、各種のものを使用することができるが、通常は金属や合金が用いられる。具体的には、正極の集電体としては、アルミニウムやニッケル、ＳＵＳ等が挙げられ、負極の集電体としては、銅やニッケル、ＳＵＳ等が挙げられる。好ましくは、正極の集電体としてアルミニウムを使用し、負極の集電体として銅を使用する。正負極層との結着効果が向上させるため、これら集電体の表面を予め粗面化処理しておくのが好ましい。表面の粗面化方法としては、ブラスト処理や粗面ロールにより圧延するなどの方法、研磨剤粒子を固着した研磨布紙、砥石、エメリバフ、鋼線などを備えたワイヤ−ブラシなどで集電体表面を研磨する機械的研磨法、電解研磨法、化学研磨法などが挙げられる。
【００２４】
また、電池の重量を低減させる、すなわち重量エネルギー密度を向上させるために、エキスパンドメタルやパンチングメタルのような穴あきタイプの集電体を使用することもできる。この場合、その開口率を変更することで重量も自在に変更可能となる。また、このような穴あけタイプの集電体の両面に活物質を存在させた場合、この穴を通しての塗膜のリベット効果により塗膜の剥離がさらに起こりにくくなる傾向にあるが、開口率があまりに高くなった場合には、塗膜と集電体との接触面積が小さくなるため、かえって接着強度は低くなることがある。
【００２５】
集電体の厚さは、通常１μｍ以上、好ましくは５μｍ以上であり、通常１００μｍ以下、好ましくは５０μｍ以下である。あまりに厚すぎると、電池全体の容量が低下しすぎることになり、逆に薄すぎると取り扱いが困難になることがある。
本発明の非水系電解液は、これを高分子によってゲル化して半固体状にしてもよい。半固体状電解質における上記非水系電解液の使用量は、半固体状電解質の総量に対して、通常３０重量％以上、好ましくは５０重量％以上、さらに好ましくは７５重量％以上であり、また通常９９．９５重量％以下、好ましくは９９重量％以下、さらに好ましくは９８重量％以下とする。使用量が多すぎると、電解液の保持が困難となり液漏れが生じやすくなり、逆に少なすぎると充放電効率や容量の点で不十分となることがある。
【００２６】
正極と負極との間には、短絡を防止する上で、多孔性のスペーサが設けられているのが好ましい。即ち、この場合、電解液は、多孔性のスペーサに含浸されて使用される。スペーサの材料としては、ポリエチレンやポリプロピレン等のポリオレフィンや、ポリテトラフルオロエチレン、ポリエーテルスルホン等を用いることができるが、好ましくはポリオレフィンである。スペーサの厚さは、通常１μｍ以上、好ましくは５μｍ以上、さらに好ましくは１０μｍ以上であり、また通常５０μｍ以下、好ましくは４０μｍ以下、さらに好ましくは３０μｍ以下である。多孔膜が薄すぎると、絶縁性や機械的強度が悪化することがあり、厚すぎるとレート特性等の電池性能が悪化するばかりでなく、電池全体としてのエネルギー密度が低下することがある。スペーサの空孔率としては、通常２０％以上、好ましくは３５％以上、さらに好ましくは４５％以上であり、また通常９０％以下、好ましくは８５％以下、さらに好ましくは７５％以下である。空孔率が小さすぎると膜抵抗が大きくなりレート特性が悪化する傾向にある。また大きすぎると膜の機械的強度が低下し絶縁性が低下する傾向にある。スペーサの平均孔径は、通常０．５μｍ以下、好ましくは０．２μｍ以下であり、また通常０．０５μｍ以上である。あまりに大きいと短絡が生じやすくなり、小さすぎると膜抵抗が大きくなりレート特性が悪化することがある。
【００２７】
【実施例】
以下、実施例を挙げて本発明の具体的態様を更に説明するが、本発明はその要旨を越えない限りこれらの実施例により限定されるものではない。
実施例１
［正極の製造］
コバルト酸リチウム（ＬｉＣｏＯ2）９０重量％とポリフッ化ビニリデン（ＰＶｄＦ）５重量％とアセチレンブラック５重量％を混合し、Ｎ−メチルピロリドンを加えてスラリー状にしたものをアルミニウムからなる集電体の片面に塗布・乾燥して正極を得た。
【００２８】
［負極の製造］
グラファイト粉末８７．４重量％とＰＶｄＦ９．７重量％とアセチレンブラック２．９重量％を混合し、Ｎ−メチルピロリドンを加えてスラリー状にしたものを銅からなる集電体の両面に塗布・乾燥して負極を得た。
［電解液の調合］
ＬｉＰＦ6を１．２５ｍｏｌ／Ｌの割合で含有するエチレンカーボネートとジメチルカーボネートとエチルメチルカーボネートとの混合溶媒（混合体積比２：３：３）１００重量部にビニレンカーボネート２重量部とシクロヘキシルベンゼン２重量部を加えたものに、テトラメチルチウラムモノスルフィド１重量部を加えて電解液とした。
【００２９】
［リチウム二次電池の製造］
上記正極、負極及び膜厚１６μｍ、空孔率４５％、平均孔径０．０５μｍのポリエチレン製２軸延伸多孔膜フィルムに、それぞれ上記電解液を塗布・含浸させた後、負極、セパレータ、正極、セパレータ、負極の順に積層した。こうして得られた電池要素を、まずＰＥＴフィルムで挟んだ後、アルミニウム層の両面を樹脂層で被覆したラミネートフィルムに正極、負極の端子を突設させつつ、真空封止してシート状のリチウム二次電池を作製した。さらに電極間の密着性を高めるためにシリコンゴム及びガラス板でシート状電池を挟んだ上で０．３５ｋｇ／ｃｍ2で加圧した。図１に二次電池の概略断面図を示す。
【００３０】
［電池初期特性評価］
コバルト酸リチウムの１時間当たりの放電量を１３８ｍＡｈ／ｇとし、これと評価用リチウム二次電池の正極の活物質量とから放電速度１Ｃを求めてレート設定をした上で、０．２Ｃで４．２Ｖまで充電した後、０．２Ｃで３Ｖまで放電し初期のフォーメーションを行った。ついで０．５Ｃで４．２Ｖまで充電した後、０．２Ｃで３Ｖまで再度放電し、初期放電容量を求めた。更に０．５Ｃで４．２Ｖまで充電した後、１Ｃで３Ｖまで放電し、１Ｃ放電容量を求めた。結果を表−１に示した。なお充電時のカット電流は何れも０．０５Ｃとした。
【００３１】
［保存特性評価］
初期特性評価の終了した電池を０．５Ｃで４．２Ｖまで充電した後、６０℃の恒温槽に７日間保存した。その後電池を取り出し、０．５Ｃで４．２Ｖまで充電した後、１Ｃで放電し保存後の１Ｃ放電容量を求めた。また保存前後の１Ｃ放電容量から下記計算式により容量回復率を求めた。結果を表−１に示した。
【００３２】
【数１】
容量回復率（％）＝
保存後１Ｃ放電容量（ｍＡｈ／ｇ）／１Ｃ放電容量（ｍＡｈ／ｇ）
実施例２
添加剤としてテトラメチルチウラムモノスルフィドの代わりにテトラメチルチウラムジスルフィドを添加した電解液を使用したこと以外は実施例１と同様にしてリチウム二次電池を作製し、実施例１と同様の電池特性試験を実施した。結果を表−１に示した。
【００３３】
実施例３
シクロヘキシルベンゼンの代わりにｍ−テルフェニルの部分水素化物（水添率４０％）を用いたこと以外は実施例１と同様にしてリチウム二次電池を作製し、実施例１と同様の電池特性試験を実施した。結果を表−１に示した。
比較例１
テトラメチルチウラムモノスルフィドを添加しない電解液を使用したこと以外は実施例１と同様にしてリチウム二次電池を作製し、実施例１と同様の電池特性試験を実施した。結果を表−１に示した。
【００３４】
比較例２
シクロヘキシルベンゼンの代わりにｍ−テルフェニルの部分水素化物（水添率４０％）を用い、かつテトラメチルチウラムモノスルフィドを添加しない電解液を使用したこと以外は実施例１と同様にしてリチウム二次電池を作製し、実施例１と同様の電池特性試験を実施した。結果を表−１に示した。
【００３５】
【表１】
0004200677.tif 000003
【００３６】
【発明の効果】
本発明によれば、高い容量、優れたレート特性のリチウム二次電池が得られ、また保存特性、安全性に優れたリチウム二次電池を得ることができる。
【図面の簡単な説明】
【図１】本発明を実施したリチウム二次電池の構造を示す概略断面図である。
【符号の説明】
１  正極
２  負極
３  セパレータ
４  ＰＥＴフィルム
５  シリコンゴム
６  ガラス板
７  ラミネートフィルム
８  封止材つきリード
【図１】
0004200677.tif 000008